【事件の表示】
　平成３年特許願第２７５９２３号「シャドウマスクの製造方法」拒絶査定に対する審判事件［平成５年５月７日出願公開、特開平５−１１４３５８］について、次のとおり審決する。
【結　論】
　本件審判の請求は、成り立たない。
【理　由】
１．本願発明の要旨
　本願は、平成３年１０月２４日の出願であって、その特許を受けようとする発明は、平成１３年１月２９日付手続補正書及び平成１４年９月２４日付手続補正書により補正された明細書及び図面の記載からみて、その特許請求の範囲の請求項１に記載された以下のとおりのものである。以下、「本願発明」という。
「【請求項１】シャドウマスクの電子ビーム通過孔に対応するパターンのレジストが両面に形成されたシャドウマスク素材を一方の面側からエッチングしてこの一方の面側に第１の凹孔を形成したのち、この一方の面上のレジストを剥離し、このレジストの剥離された一方の面にエッチング抵抗剤を塗布してエッチング抵抗層を形成したのち、上記シャドウマスク素材を他方の面からエッチングしてこの他方の面側に上記第１の凹孔に連通する第２の凹孔を形成して電子ビーム通過孔とし、レジストおよびエッチング抵抗層を苛性アルカリ溶液により剥離除去するシャドウマスクの製造方法において、
　上記エッチング抵抗層は、アクリル樹脂とカゼインとレベリング剤を主成分とする組成からなり、剥離様式が溶解型であることを特徴とするシャドウマスクの製造方法。」
　
２．拒絶理由の概要
　これに対し、当審において平成１４年７月１７日付けで通知した拒絶の理由の概要は、
「本願発明は、その出願前に国内において頒布された下記の刊行物１ないし３に記載された発明に基づいて、その出願前にその発明の属する技術分野における通常の知識を有する者が、容易に発明をすることができたものと認められるから、特許法第２９条第２項の規定により特許を受けることができない。
　　　　　　　　　　　　　　　記
刊行物１：特開平１−１３６９７７号公報
刊行物２：特開昭６０−７０１８６号公報
刊行物３：特開平３−１３８３８０号公報　　　　　　　　　　　　　　」
というものである。
　
３．各刊行物に記載された発明
刊行物１：特開平１−１３６９７７号公報
「シャドウマスクの製造方法」に関し、
(1a)「帯状の金属薄板の両主面に規則的に配列された多数の開孔を形成する部分以外を耐エッチング性レジスト膜で被覆する工程と、前記金属薄板の片面のみエッチングして前記開孔部に対応する位置に凹部を形成する工程と、前記凹部が形成された面のみに耐エッチング抵抗層を形成する工程と、前記凹部が形成された面の他方の面よりエッチングを行ない所定の形状を有するシャドウマスク開孔を穿設する工程を少なくも有するシャドウマスクの製造方法において、
　前記耐エッチング抵抗層を形成する水溶性樹脂中にコロイダルシリカを含むことを特徴とするシャドウマスクの製造方法。」（特許請求の範囲第１項）
(1b)「前記耐エッチング抵抗層を形成する水溶性樹脂は牛乳カゼイン，エポキシディスパージョン樹脂，ポリビニールアルコール，アルキッド樹脂，アクリルエマルジョン樹脂のうち少なくとも１つを含むことを特徴とする特許請求の範囲第１項記載のシャドウマスクの製造方法。」（特許請求の範囲第４項）
と記載され、
(1c)実施例として「次にシャドウマスク材の小孔側のみをエッチングしてシャドウマスク材に凹部を形成した後、水洗し乾燥する。
　そして、次の第１表の様な組成からなる耐エッ
　
　　エポキシディスパージョン樹脂（固形分40wt％）　　　　１０重量部
　　牛乳カゼイン　　　　　　　　（固形分15wt％）　　　　１０　〃
　　界面活性剤　　　　　　　　　　　　　　　　　　　　０．１　〃
　　コロイダルシリカ（デュポン社製商品名ルドックスＡＭ）　　　  
　　　　　　　　　　　　　　　　（固形分30wt％）　　　　２　　〃
　　　　　　水                                         　１０　〃
　　　　　　　　第　１　表
　
チング抵抗剤を凹部の形成された面にスプレー塗布し、乾燥後約１５μｍの厚さの耐エッチング抵抗層を形成する。そして大孔側のみをエッチングして、開孔を穿設せしめて目的とする開孔径になるまでエッチングし、水洗後高温アルカリにてレジスト及び耐エッチング抵抗層を剥離しシャドウマスクを得る。」（第３頁右上欄第２〜１９行）
(1d)「上述してきた様に本発明によれば抵抗層とシャドウマスク材との密着強度を向上させ、かつ２段目のエッチングによって開孔を穿設した後、高温のカセイソーダ水で簡単に耐エッチング抵抗層を剥離することができる。」（第３頁右下欄第９〜１３行）
と記載されている。
　
刊行物２：特開昭６０−７０１８６号公報
　「シャドウマスクの製造方法」に関し、
(2a)従来技術として、「前段のエッチング終了後、小孔部に抵抗材を充填するが、この充填の際最も困難な点は第３図に示すように小孔部のレジスト層(2b)は前段のエッチング時のサイドエッチングにより一部ひさし(2c)の状態で存在し、このひさし部(2c)が抵抗材の凹部内への流れ込みに際し大きな障害となる。すなわち、抵抗材を浸漬法或はスプレー法にて凹部内に充填する場合、このひさし部(2c)の近傍における空気が抜けきらず一部気泡の状態で残り易い。この結果後段のエッチング時に気泡の存在する部分は完全に充填されている部分と比較しエッチングの進行が早いため孔形状に欠陥を生じ易い問題を有している。」（第２頁左下欄下から第６行〜右下欄第７行）
(2b)本発明として、「本発明は、まず金属薄板の上側の面のみ前段のエッチングを行なって所定の凹部を形成し、他面はエッチング液が付着しないように保護し、エッチング面を水洗しレジスト膜を剥離し水洗乾燥しエッチング抵抗層を形成し、以上の前段のエッチング終了から抵抗層形成までの工程でエッチングされなかった面を水洗、レジスト膜剥離液及び抵抗層材が付着しないように保護し、抵抗層の形成されていない面を下側として後段のエッチングを行なって所定の凹部を形成し、後段のエッチングにより所定の形状に透孔を貫通穿設せしめて後水洗し抵抗層及びレジスト膜を剥離し水洗乾燥することによって、金属薄板の板厚より小さな寸法の透孔を有するシャドウマスクを得るものである。」（第２頁右下欄下から第７行〜第３頁左上欄第７行）
と記載され、
実施例１には、
(2c)「次いで大孔側に保護フィルムを(11)をつけたまま小孔側から濃度１５％、６０℃の水酸化ナトリウム液をスプレーし小孔側の残存レジスト膜をはがし（第５図(ｃ)）、水洗（第５図(ｄ)）乾燥（第５図(ｅ)）する。次いでスプレーにて抵抗材を塗布して（第５図(ｆ)）小孔側の凹部を完全に埋め、乾燥（第５図(ｇ)）することにより抵抗層(12)を形成する（第４図(ｃ)）。」（第３頁右上欄下から第６行〜左下欄第２行）
(2d)「また抵抗材としては耐エッチング性を有することが必要で、非水溶性ではパラフィン、石油ピッチ、ラッカー等を用いることができ、水溶性では牛乳カゼイン酸アルカリ、ポリビニールアルコール、エポキシ系ディスパージョン樹脂又はアルキド樹脂等を用いることができる。」（第３頁左下欄第５〜１０行）
(2e)「次いで抵抗層(12)及びレジスト膜(６)をはがして（第５図(ｉ)）開孔形成工程が終了する（第４図(ｅ)）。」（第３頁左下欄下から第５〜３行）
と記載されている。
　
刊行物３：特開平３−１３８３８０号公報
「カラーテレビ受像管用シャドウマスクなど、被エッチング材料の板厚よりも小さい直径を有する孔を形成する微細有孔板の製造方法」（第１頁右下欄第１〜４行）に関し、
(3a)「金属材料の両面に所望の微細開孔部を有する第一の耐食膜を設け、両面よりエッチング液にてエッチングして微細孔を形成する微細有孔板の製造方法において、エッチング途中に片側のエッチングを防止する第二の耐食材として、アクリルおよび／またはメタアクリル系共重合物を含み、酸価４０〜３００、重量平均分子量３万〜１５万、ガラス転移温度（Ｔｇ）６０〜１２０℃である樹脂組成物を用いることを特徴とする微細有孔板の製造方法。」（特許請求の範囲第１項）と記載され、
「酸価」について
(3b)「上述の「潜在的に酸価を持つ」というのは、そのままではフリーの酸にはなっていないものの、耐食材としての使用条件（特にアルカリ剥離液での塗膜除去）においては加水分解により酸価を持つようになるという意味である。
　ここでカルボキシル基および／または潜在的に酸価を持つと考えられる酸無水物基を有するビニル化合物の使用量は、得られるアクリルおよび／またはメタアクリル系共重合物の酸価が４０〜３００になる量である。」（第３頁左上欄第４〜１３行）
(3c)「酸価が４０未満だとアルカリ系の剥離液での塗膜除去がしにくくなり、３００を越えると塩化第二鉄を用いたエッチングに対する耐性に悪影響を及ぼす。」（第３頁左下欄第４〜７行）
と、
また、添加剤について、
(3d)「さらに場合によっては、この第二の耐食材(Ａ)の溶剤溶解品の中にレベリング剤や消泡剤を添加しても良い。これらを添加することにより第３図(ａ)のような気泡残りがさらに少なくなり、結果として第３図(ｂ)のような製品不良を減らすことができる。本発明において用いられうる添加剤は通常知られているものでよく、たとえばフロラードＦＣ−１７０Ｃ、ＦＣ−９５，ＦＣ−４３０（３Ｍ）、メガファックＦ−８３３（大日本インキ）、Ｌ−７６００，Ｌ−７７（日本ユニカー）、ＢＹＫ−０２０（ＢＹＫ）等がある。」（第３頁右下欄第４〜１３行）
と記載され、さらに、
(3e)実施例１では、酸価１９０の共重合物を第二の耐食材として用い、エッチング終了後、「アルカリ系の剥離液を用いて第二の耐食材、第一の耐食膜を除去した。」（第４頁右上欄第４〜５行）と記載されている。
　
４．本願発明との対比
　刊行物１に記載された発明と本願発明とを対比すると、刊行物１に記載された発明における「開孔」、「凹部」、「小孔」及び「大孔」は、それぞれ本願発明における「電子ビーム通過孔」、「凹孔」、「第１の凹孔」及び「第２の凹孔」に相当するものである。また、刊行物１に記載された発明の実施例で用いられている「界面活性剤」は、本願発明における「レベリング剤」に相当するものである。さらに、摘記事項(1d)から明らかなように、刊行物１に記載された発明における耐エッチング抵抗層も、「苛性アルカリ溶液にて剥離除去」されるものである。
　よって、両者は、
「シャドウマスクの電子ビーム通過孔に対応するパターンのレジストが両面に形成されたシャドウマスク素材を一方の面側からエッチングしてこの一方の面側に第１の凹孔を形成したのち、エッチング抵抗剤を塗布してエッチング抵抗層を形成したのち、上記シャドウマスク素材を他方の面からエッチングしてこの他方の面側に上記第１の凹孔に連通する第２の凹孔を形成して電子ビーム通過孔とし、レジストおよびエッチング抵抗層を苛性アルカリ溶液により剥離除去するシャドウマスクの製造方法において、
　上記エッチング抵抗層は、樹脂とカゼインとレベリング剤を主成分とする組成からなるシャドウマスクの製造方法。」
である点で一致し、以下の点で相違している。
相違点ａ：
　本願発明では、一方の面上のレジストを剥離し、このレジストの剥離された一方の面にエッチング抵抗剤を塗布するものであるのに対し、刊行物１に記載された発明では、エッチング抵抗剤を塗布する前に、レジストを剥離する工程については記載がない点。
相違点ｂ：
　本願発明では、エッチング抵抗層に用いられる樹脂を、「アクリル樹脂」とするとともに、「剥離様式が溶解型である」としているのに対して、刊行物１に記載された発明では、該樹脂が「エポキシディスパージョン樹脂」であって、剥離については、「高温のカセイソーダ水で簡単に耐エッチング抵抗層を剥離することができる」とだけ記載されており、剥離様式が溶解型であるかどうかは不明である点。
　
５．相違点についての判断
　そこで、これらの相違点について以下に検討する。
５−１．相違点ａについて
　刊行物２に記載されているように、レジストが両面に形成されたシャドウマスク素材を一方の面側からエッチングしてこの一方の面側に第１の凹孔を形成したのち、エッチング抵抗剤を塗布してエッチング抵抗層を形成し、上記シャドウマスク素材を他方の面からエッチングしてこの他方の面側に上記第１の凹孔に連通する第２の凹孔を形成して電子ビーム通過孔とするシャドウマスクの製造方法において、エッチング剤を塗布する面にレジスト層が残存していることによる欠点をなくすために（摘記事項(2a)参照）、残存しているレジストを剥離し、そのレジストが剥離された後の面に、エッチング抵抗剤を塗布すること（摘記事項(2b)参照）は、この出願前に既に周知であり、この点については、本願明細書の段落【０００６】にも、従来技術として「・・・つぎにこの他方の面側のレジストを剥離し、このレジストの剥離された他方の面に、エポキシ樹脂とカゼインとレベリング剤を主成分とするエッチング抵抗剤を塗布してエッチング抵抗層を形成し、・・・」と記載されているところである。
　
５−２．相違点ｂについて
(１)刊行物１の特許請求の範囲第４項には、「前記耐エッチング抵抗層を形成する水溶性樹脂は牛乳カゼイン、エポキシディスパージョン樹脂、ポリビニールアルコール、アルキッド樹脂、アクリルエマルジョン樹脂のうち少なくとも１つを含むことを特徴とする特許請求の範囲第１項記載のシャドウマスクの製造方法。」と記載されており、実施例１のエポキシディスパージョン樹脂と同等に使用される水溶性樹脂として、アクリルエマルジョン樹脂、即ち、「アクリル樹脂」が記載されている。
　また、刊行物３には、金属材料の両面に微細開孔部を形成して、シャドウマスクを製造する方法において、第二の耐食材（すなわち、刊行物１における「エッチング抵抗剤」に相当）として、アクリルおよび／またはメタアクリル共重合物を含む樹脂組成物を用いること、アルカリ系の剥離液での塗膜除去ができるように該樹脂の酸価を４０〜３００と特定したこと、及び第二の耐食材の溶液中にはレベリング剤や消泡剤を添加してもよいこと、が記載されており、該「アクリルおよび／またはメタアクリル共重合物」は、アクリル樹脂に他ならない。
　よって、当業者であれば、刊行物１に記載された「エポキシディスパージョン樹脂」に代えて、「アクリル樹脂」を用いることに格別な創意を要するものではない。
　
(２)本願発明では、「剥離様式が溶解型である」としているのに対し、前述のとおり、刊行物１には、「高温のカセイゾーダ水で簡単に耐エッチング層を剥離することができる」とだけ記載されており、「剥離様式が溶解型である」という点については、具体的な記載はない。同様に、刊行物３にも、「アルカリ系の剥離液を用いて第二の耐食材、第一の耐食膜を除去した。」とだけ記載されており、「剥離様式が溶解型である」という点については、具体的な記載はない。
　そこで、以下、その点について検討する。
　
(３)シャドウマスクの製造方法において、エッチング抵抗層（刊行物３における「第二の耐食材」）は、エッチング終了後の剥離工程において用いるアルカリ溶液に対して溶解することが好ましく、そのようなエッチング抵抗層を形成する樹脂としては、アルカリ溶液に可溶であるアクリル系樹脂が用いられることは、特開平１−２６１４１０号公報及び特開平２−１７９８８８号公報（以下、それぞれ「参考文献１」及び「参考文献２」という。）等に記載されているように、この出願前に既に周知の技術事項である。
　すなわち、参考文献１（特開平１−２６１４１０号公報）には、シャドウマスクの製造方法に関し、
「片面のみに裏止め材用樹脂組成物を塗布することにより、金属板片面上の微細な凹部を埋める膜を形成し、紫外線等の光を照射することにより樹脂組成物を硬化させる。このようにして片面を保護した後、再び腐食液により他面上の凹部を対象とする二次エッチングを行い、一次エッチングによる片面上の凹部と他面上の凹部とをその底部において連通させてから、パターン形成用感光性樹脂及び裏止め材用樹脂組成物の各硬化膜をアルカリ処理することにより除去し、シャドウマスクを得る。このときのアルカリ処理は、硬化樹脂膜を溶解・剥離するために行うもので、アルカリ性液体の濃度又は温度が高いほど、溶解が起こりやすい。アルカリ性液体としては、濃度５〜２０％のカセイソーダ或いはカセイカリ等の水溶液を５０〜９０℃に加熱したものを用いる。
　上記シャドウマスクの製造に於て、一次エッチング後に塗布する裏止め材用樹脂組成物は、下記の〈１〉〜〈５〉（なお、〈　〉は丸付き数字を表す。）の特性を満足するものでなければならない。
　・・・（中略）・・・
　〈５〉アルカリ溶解・剥離性：硬化させた樹脂膜がアルカリ処理により容易に溶解・剥離する性質。
　上記〈１〉〜〈５〉の要求性能が満たされない場合、製造されるシャドウマスクに、以下に示す欠陥が生じる。
　・・・（中略）・・・
　　３）残存塗膜による穴づまり
　裏止め材用樹脂組成物に要求される上記の性能を満足するものとして、現在は、アルカリ性液体に可溶性の膜を形成する樹脂を有機溶剤に溶解した組成物が用いられており、スプレーその他の方法により塗布された後、温風乾燥炉等により有機溶剤を蒸発させ、樹脂塗膜を形成している。」（第２頁左上欄第６行〜左下欄下から第４行）
「本発明者等は、上記問題点を解決するため鋭意検討した結果、特定の官能基を有する化合物からなる低粘度の混合物が、シャドウマスクの裏止め材その他の用途において、極めて優れていることを見出し、本発明を完成するに至った。
　すなわち本発明は下記(ａ)、(ｂ)、(ｃ)及び(ｄ)からなり、
　・・・（中略）・・・
(ａ)分子中に、一個のカルボキシル基及び一個のアクリロイル基或いはメタクリロイル基をもつ化合物」（第３頁左上欄第１２行〜右上欄第３行）、
「本発明組成物中の(ａ)成分として配合することにより、硬化物のアルカリ処理による剥離性が良好な組成物を得ることができるが、・・・（中略）・・・配合量が３０部より少ない場合、組成物の粘度は低くなるが、そのアルカリ溶解・剥離性は充分でなく、」（第４頁左上欄第４〜１９行）
と記載されると共に、実施例においては、アクリル系モノマーから得られたアクリル樹脂を用い、＜アルカリ溶解・剥離性＞の評価として、「◎　完全に溶解・剥離した」という評価が得られたことが記載されている（第６頁右上欄下から第６〜末行、及び第８頁に記載された表１及び表２参照）。
　同様に、参考文献２（特開平２−１７９８８８号公報）には、第二の耐食膜として電着フォトレジストを用いるシャドウマスクの製造方法に関し、
「本発明で用いる電着塗料はアニオン系あるいはカチオン系のどちらでも良い。ここでは、一例としてアニオン系電着フォトレジストについて説明する。アニオン系電着フォトレジストは、主にアクリル系樹脂よりなっている。代表的な組成として、次のものが挙げられる。すなわち、塗膜の樹脂骨格となる成分として、エチルアクリレート、メチルメタクリレートなど、樹脂を水溶性もしくは水分散性とするためにカルボキシル基を導入する成分としてアクリル酸、メタアクリル酸などの有機酸、光架橋させる成分として・・・考えられ、これらの塗料は水分解または分散して水中で樹脂アニオンに解離しているので通電すれば陽極に析出する。」（第２頁右下欄末行〜第３頁右上欄第１行）及び
「通常の方式でエッチング加工を行い、電着フォトレジストを金属面より剥す工程に移る。剥離液として苛性ソーダー等のアルカリ液を用いる。」（第３頁左下欄下から第８〜５行）
と記載されると共に、実施例では、「電着フォトレジストの材質はアクリル系であり、」（第３頁右下欄下から第７〜６行）及び「エッチング後、３％苛性ソーダ液を用い、５分間の処理で第二の耐食膜である電着フォトレジストを溶解し除去した。」（第４頁左上欄下から第５〜２行）と記載されている。
　してみれば、刊行物３に記載された発明において、第二の耐食材に含有されるアクリルおよび／またはメタクリル系共重合体の酸価を４０〜３００と特定しているのは、該第二の耐食材が、アルカリ系の剥離液にて溶解剥離されるようにするためであることは、刊行物３には明記されていなくても自明であるか、あるいは少なくとも当業者であれば容易に想起しうる技術的事項にすぎない。
　
(４)因みに、特開昭６０−７０１８８号公報（以下、「参考文献３」という。）は、本願の出願人により、この出願前に出願された特願昭５８−１７８１５０号の公開公報であるが、該公報には、シャドウマスクの製造方法に関し、以下の記載がある。
「水溶性樹脂としてはポリビニルアルコール、牛乳カゼイン酸アルカリ、ポリアクリル酸エステルエマルジョン、エポキシ系ディスパージョン樹脂又は水溶性アルキド樹脂が耐エッチング材として効果があった。・・・（中略）・・・後段のエッチング終了後高温アルカリ液等でレジスト膜(２)及び(３)及び抵抗層(９)を溶解剥離し水洗、乾燥することにより第２図(ｅ)に示すように欠陥のない目的とする寸法を有する孔を得ることができる。」（第３頁右上欄下から第８行〜左下欄第５行）
　してみれば、刊行物１には「溶解剥離」という具体的な記載はないものの、参考文献３に記載された抵抗層(９)に用いられる水溶性樹脂には、摘記事項(1b)から明らかなように、刊行物１に記載された耐エッチング抵抗層を形成する水溶性樹脂と殆ど同じであり、参考文献３には、抵抗層(９)が「高温アルカリ液で溶解剥離する」と明記されていることからみて、刊行物１において耐エッチング抵抗層を形成する水溶性樹脂の１つとして例示された「アクリルエマルジョン樹脂」も、同様に「高温アルカリ液で溶解剥離する」ものと認められる。
　
(５)したがって、刊行物１に記載された「エポキシ系ディスパージョン樹脂」に代えて、「アクリル樹脂」を用いると共に、剥離様式を溶解型であるとする程度のことは、刊行物１、３に記載された発明及び当該技術分野における周知技術（上記参考文献１及び２参照）に基づいて、当業者が容易になし得ることであり、そのことにより、予期し得ない格別な効果を奏しているとすることもできない。
　
６．むすび
　以上のとおり、上記相違点ａ及び相違点ｂのいずれも、当業者が容易になし得ることであり、しかも、これらの相違点を組み合わせたことにより、当業者が予期し得ない格別な効果を奏しているとすることもできない。
  したがって、本願発明は、刊行物１ないし３に記載された発明及び当該技術分野における周知技術に基づいて、その出願前にその発明の属する技術の分野における通常の知識を有する者が、容易に発明をすることができたものであるから、特許法第２９条第２項の規定により特許を受けることができないものである。
　よって、結論のとおり審決する。